(57)【要約】  本発明は、サイズプレス中又は顔料コーティング組成物中のいずれかで紙の表面に適用したときに、優れた蛍光増白効果を提供しつつ、水への高い溶解性を兼ね備えていて、かつアニオン電荷が減少しているスチルベン蛍光増白剤に関する。また、本発明の蛍光増白剤は、布地の仕上げにも使用することができる。【特許請求の範囲】
【請求項１】
下式（１）の化合物。
【化１】
2008505856.tif 000019
（Ｍは、水素、アルカリ金属カチオン、アンモニウム、又はＣ2−Ｃ3ヒドロキシアルキル基で１、２又は３置換されているアンモニウムであり、
ｎは、０、１又は２であり、
Ｒ1は、水素、ヘテロ原子によって置換されてはならない直鎖Ｃ1−Ｃ8アルキル基又は分岐Ｃ3−Ｃ8アルキル基であり、並びに
Ｒ2及びＲ3はそれぞれ、ヘテロ原子によって置換されてはならず、かつ環を形成してはならない、直鎖Ｃ1−Ｃ8アルキル基又は分岐Ｃ3−Ｃ8アルキル基である。）
【請求項２】
Ｍが、水素、アルカリ金属カチオン又はアンモニウムであり、
ｎが、１又は２であり、
Ｒ1が、水素、ヘテロ原子によって置換されてはならない直鎖Ｃ1−Ｃ4アルキル基又は分岐Ｃ3−Ｃ5アルキル基であり、並びに
Ｒ2及びＲ3がそれぞれ、ヘテロ原子によって置換されてはならず、かつ環を形成してはならない、直鎖Ｃ1−Ｃ4アルキル基又は分岐Ｃ3−Ｃ6アルキル基である、
請求項１に記載の化合物。
【請求項３】
Ｍが、水素、ナトリウム又はカリウムであり、
ｎが、１又は２であり、
Ｒ1が、水素、メチル、エチル、プロピル又はｉ−プロピルであり、並びに
Ｒ2及びＲ3がそれぞれ、メチル、エチルもしくはプロピル、又はｉ−プロピル、ｉ−ブチル、ｉ−ペンチルもしくはｉ−ヘキシルである、
請求項２に記載の化合物。
【請求項４】
Ｍが、水素又はナトリウムであり、
ｎが、１又は２であり、
Ｒ1が、水素又はメチルであり、並びに
Ｒ2及びＲ3がそれぞれ、メチル又はエチルである、
請求項３に記載の化合物。
【請求項５】
請求項１〜４のいずれか１つに記載の化合物又はこれらの混合物１０〜４０質量％を含み、及び必要に応じてポリエチレングリコール５〜２０質量％を含む水溶液。
【請求項６】
ハロゲン化シアヌルと、
ａ）下式のジアミン、
【化２】
2008505856.tif 000020
ｂ）下式のアミン、及び
【化３】
2008505856.tif 000021
ｃ）下式のアミン
【化４】
2008505856.tif 000022
（Ｍ、ｎ、並びにＲ1、Ｒ2及びＲ3の基は、請求項１〜４のいずれか１つに定義したものを意味する。）
との段階的反応による、請求項１〜４のいずれか１つに記載の化合物の調製方法。
【請求項７】
式（３）の前記芳香族アミンがアニリン−２，５−ジスルホン酸であり、及び式（４）の前記脂肪族アミンがイソプロピルアミン、Ｎ−メチルイソプロピルアミン又は２−ブチルアミンである、請求項６に記載の方法。
【請求項８】
ａ）請求項１〜４のいずれか１つに記載の蛍光増白剤を、架橋可能な仕上げ剤に、処理浴中で添加しあるいは事前に添加し、
ｂ）該仕上げ剤を架橋し、及び
ｃ）その処理した布地を乾燥する
工程を含む、仕上げ段階におけるセルロース布地の蛍光増白方法。
【請求項９】
ａ）顔料の入った被覆組成物に、又はサイジング溶液もしくは懸濁液に、請求項１〜４のいずれか１つに記載の蛍光増白剤を添加し、あるいは請求項５に記載の溶液を添加し、
ｂ）該被覆組成物又は該サイジング溶液もしくは懸濁液を紙に適用し、及び
ｃ）その処理した紙を乾燥する
工程を含む、紙の蛍光増白方法。
【請求項１０】
結合剤２〜１５質量％を前記サイジング溶液又は懸濁液に添加する追加の工程を含む、請求項９に記載の方法。
【発明の詳細な説明】
【技術分野】
【０００１】
本発明は、サイズプレス中又は顔料コーティング組成物中のいずれかで紙の表面に適用したときに、優れた蛍光増白効果を提供しつつ、水への高い溶解性を兼ね備えていて、さらにアニオン電荷が減少しているスチルベン蛍光増白剤に関する。
【背景技術】
【０００２】
下式のスチルベン蛍光増白剤（ＯＢＡ）は、例えば特開平６２−１０６９６５、国際公開９６／００２２１及び国際公開９８／４２６８５に開示されるものような、高い白色度を備えたコート紙を製造するための最先端技術の代表的なものである。
【化１】
2008505856.tif 000002
（Ｍは通常アルカリ金属原子、
ｎは０、１又は２、及び
Ｒはアミノ基の水素原子がそこから除かれているアミノ酸残基である。）
【０００３】
上式の化合物は水への高い溶解性を通常有しており、そのことは水溶液の形態で蛍光増白剤が市販及び使用されるのが最も都合のよい製紙産業にとって有利である。
【０００４】
しかしながら、アミノ酸残基によって生じる高いアニオン電荷は、廃紙を再循環させたい、つまり製紙工程で生じた廃紙を再パルプ化したい製紙業者にとって、蛍光増白剤が再パルプ工程において抽出されうることで系中にアニオン電荷が蓄積し、例えばサイジング、又は定着及び排液用途のために使用されるカチオン性化学品と干渉しうるという点で問題となりうる。
【発明の開示】
【発明が解決しようとする課題】
【０００５】
そのため、水への高い溶解性を兼ね備えており、減少したアニオン電荷を有する化合物特性の蛍光増白剤が必要とされている。
【課題を解決するための手段】
【０００６】
驚くべきことに本発明者らは、式（１）の化合物が、サイズプレス中又は顔料コーティング組成物中のいずれかで紙の表面に適用したときに優れた蛍光増白効果を提供しつつ、減少したアニオン電荷と水への高い溶解性を兼ね備えていることを見出した。
【０００７】
本発明は式（１）の化合物、又はこれら化合物の混合物を提供する。
【化２】
2008505856.tif 000003
（Ｍは、水素、アルカリ金属カチオン、アンモニウム、又はＣ2−Ｃ3ヒドロキシアルキル基で１、２又は３置換されているアンモニウム、
ｎは、０、１又は２、
Ｒ1は、水素、ヘテロ原子によって置換されてはならない直鎖Ｃ1−Ｃ8アルキル基又は分岐Ｃ3−Ｃ8アルキル基、並びに
Ｒ2及びＲ3はそれぞれ、ヘテロ原子によって置換されてはならず、かつ環を形成してはならない、直鎖Ｃ1−Ｃ8アルキル基又は分岐Ｃ3−Ｃ8アルキル基である。）
【０００８】
本発明のさらなる目的は、式（１）の化合物を調製するための方法であり、及び式（１）の化合物の蛍光増白剤としての使用、特に紙についての使用である。
【発明を実施するための最良の形態】
【０００９】
式（１）の化合物は、ハロゲン化シアヌルと、
ａ）下式のジアミン、
【化３】
2008505856.tif 000004
ｂ）下式のアミン、及び
【化４】
2008505856.tif 000005
ｃ）下式のアミン
【化５】
2008505856.tif 000006
との段階的反応によって調製される。
【００１０】
ハロゲン化シアヌルとしては、フッ化物、塩化物又は臭化物を使うことができ、塩化シアヌルが好ましい。
【００１１】
それぞれの反応は水性媒体中で行うことができ、ハロゲン化シアヌルは水中、又は水系／有機系媒体中に懸濁しているか、アセトンのような溶剤中に溶解している。それぞれのアミンは希釈せずに導入してもよく、又は水溶液もしくは懸濁液の形態で導入してもよい。アミンは任意の順序で反応させてよいが、芳香族アミンを最初に反応させるのが好ましい。それぞれのアミンは化学量論量反応させてもよく、又は過剰量を反応させてもよい。芳香族アミンは化学量論量、又は若干過剰に反応させるのが通常であり、脂肪族アミンは化学量論量より５〜３０％過剰に使用するのが一般的である。
【００１２】
ハロゲン化シアヌルの１番目のハロゲン置換については、０〜２０℃の温度範囲にて、酸性から中性のｐＨ条件下、好ましくはｐＨの範囲を２〜７として行うことが好ましい。ハロゲン化シアヌルの２番目のハロゲン置換については、２０〜６０℃の温度範囲にて、弱酸性から弱アルカリ性の条件下で、好ましくはｐＨの範囲を４〜８として行うことが好ましい。ハロゲン化シアヌルの３番目のハロゲン置換については、６０〜１０２℃の温度範囲にて、弱酸性からアルカリ性の条件下で、好ましくはｐＨの範囲を７〜１０として行うことが好ましい。ｐＨは必要に応じて適当な酸又は塩基を添加することによって制御してもよく、好ましい酸は、例えば塩酸、硫酸、ギ酸又は酢酸であり、好ましい塩基は、例えばアルカリ金属（例えばリチウム、ナトリウム又はカリウム）の水酸化物、炭酸塩もしくは重炭酸塩、又は脂肪族３級アミン、例えばトリエタノールアミン又はトリイソプロパノールアミンである。
【００１３】
式（３）の芳香族アミンとして、アニリン、アニリン−２−スルホン酸、アニリン−３−スルホン酸、アニリン−４−スルホン酸、アニリン−２，４−ジスルホン酸及びアニリン−２，５−ジスルホン酸が例示される。好ましくは、（３）はアニリン−２，５−ジスルホン酸である。
【００１４】
式（４）の脂肪族アミンとして、イソプロピルアミン、Ｎ−メチルイソプロピルアミン、Ｎ−エチルイソプロピルアミン、２−ブチルアミン、２−アミノ−３−メチルブチルアミン、１−エチルプロピルアミン、１，３−ジメチルブチルアミン及び１，５−ジメチルヘキシルアミンが例示される。好ましくは、（４）はイソプロピルアミン、Ｎ−メチルイソプロピルアミン又は２−ブチルアミンである。
【００１５】
本発明の蛍光増白剤には、先行技術の類似の化合物と比べてアニオン電荷が低いという長所がある。また、驚くべきことにそのような蛍光増白剤は、脂肪族アミンがただ１つのアルキル置換基をα−炭素上に有しているか、あるいはヒドロキシル基で置換されているかのいずれかである類似の化合物と比べて、水へのより高い溶解性を有している。前者の種類の脂肪族アミンとして、スイス特許ＣＨ５３２６８６に記載されているジエチルアミンが例示される。後者の種類の脂肪族アミンとして、Ｏｒｇａｎｉｋａ，２００１，ｖｏｌｕｍｅ  １９９９−２０００，ｐａｇｅ  ８５−９４にてＷｉｌｋｏｗｓｋａ及びＫｏｎｏｐｓｋｉによって記載されている２−アミノ−１−プロパノールが例示される。
【００１６】
式（１）の合成した化合物は、必要であれば、従来法、例えば塩析又は酸の添加による沈殿生成により分離及び単離してもよく、さらにその後、濾過、洗浄及び乾燥してもよい。必要であれば、合成した化合物の溶液を、例えば限外濾過又は膜濾過によって脱塩し、さらに必要に応じて濃縮してもよい。その代わりに、濾過、洗浄及び必要に応じて乾燥した化合物を水に再溶解してもよく、そのようにしてできた溶液を脱塩し、必要に応じて濃縮してもよい。化合物の脱塩した水溶液は、必要であれば乾燥してもよい。液体又は乾燥した化合物をそのようなものとして使用してもよく、必要であれば、可溶化助剤又はヒドロトロープ、例えば尿素、又はモノ−、ジ−もしくはトリエタノールアミン、あるいはポリエチレングリコール又はポリビニルアルコールなどの他の添加剤のような、従来の混合剤と混合してもよい。本発明の好ましい態様においては、式（１）の化合物は、例えば濃度が５〜５５質量％、好ましくは１０〜４０質量％の濃厚水溶液の形態で使用される。本発明のさらに好ましい態様においては、式（１）の化合物の濃厚水溶液は、ポリエチレングリコールを２〜４０質量％、好ましくは５〜２０質量％含む。
【００１７】
式（１）の化合物は蛍光増白剤として使用するのに適しており、特にセルロース基材、例えば編織布、不織布又は紙の蛍光増白に適している。
【００１８】
編織布及び不織布の蛍光増白については、式（１）の化合物を、例えばパディング処理で使用してもよく、このとき処理浴中の増白剤濃度をほぼ一定に保ってもよい。結合剤、特に合成樹脂を用いた編織布（布帛、又は好ましくは不織布）の仕上げにおいては、蛍光増白剤を合成樹脂に処理浴中で添加してもよく、あるいは事前に添加しておいてもよい。必要に応じて中間乾燥した後、コールドドゥエル（cold dwell）処理に従うか、あるいは熱処理により、増白剤を固定し、さらに仕上げ剤を架橋してもよい。また、酸や塩、例えば塩化マグネシウム及び塩化亜鉛に対して安定であるため、式（１）の化合物は綿の蛍光増白及び同時に施される防しわ加工仕上げにも適している。乾燥した基材に対して０．０１〜２．５％、好ましくは０．０３〜１．０％の範囲の蛍光増白剤濃度で、それらの化合物を使用してもよい。
【００１９】
式（１）の化合物は、紙及び不織布を増白するための蛍光増白剤として特に適しており、より詳しくは、シート形成後の紙又はウェブ形成後の不織布を蛍光増白するのに好ましい。
【００２０】
最も好ましくは、式（１）の化合物はシート形成後の紙の増白に適している。蛍光増白剤を顔料の入った被覆組成物に添加するか、又はサイジング溶液もしくは懸濁液に添加することによって、増白を有効に行ってもよい。紙については、きめの細かい又は荒い性質のものでもよく、セルロースが漂白済みの又は未漂白のものでもよい。
【００２１】
サイズプレスにおける紙の処理については、蛍光増白剤を０．２〜３０ｇ／Ｌ、好ましくは１〜１５ｇ／Ｌ含むサイジング溶液又は懸濁液を使用してもよい。また、サイジング溶液又は懸濁液は、結合剤を好ましくは２〜１５質量％の濃度で含む。ｐＨは通常５〜９の範囲であり、好ましくは６〜８の範囲である。
【００２２】
結合剤又はサイズ剤は、通常酵素的に又は化学的に改質されたデンプンであり、例えば酸化デンプン、ヒドロキシエチル化デンプン又はアセチル化デンプンである。
【００２３】
顔料の入った被覆組成物は、基本的には、少なくとも１種のバインダーと白色顔料、特に不透明白色顔料を含み、さらに追加して分散剤及び消泡剤のような添加剤を含んでもよい、水性組成物である。
【００２４】
白色顔料を含まない被覆組成物を作ることは可能だが、印刷向けに最良の白色基材は、白色顔料を１０〜７０質量％含む不透明の被覆組成物を用いて作られる。そのような白色顔料は、一般的には無機顔料であり、例えば、ケイ酸アルミニウム類（陶土としても知られるカオリン）、炭酸カルシウム（チョーク）、二酸化チタン、水酸化アルミニウム、炭酸バリウム、硫酸バリウム又は硫酸カルシウム（石こう）である。
【００２５】
バインダーは、被覆組成物を製造するために製紙産業で一般的に使用される任意のものであってよく、単一のバインダー又は１次バインダーと２次バインダーの混合物からなってもよい。単一の又は１次バインダーは、好ましくは合成ラテックスであり、典型的にはスチレン−ブタジエン、酢酸ビニル、スチレンアクリル、ビニルアクリル又はエチレン酢酸ビニルポリマーである。２次バインダーは、例えばデンプン、カルボキシメチルセルロース、カゼイン、大豆ポリマー又はポリビニルアルコールであってよい。
【００２６】
単一の又は１次バインダーについては、典型的には白色顔料の５〜２５質量％の範囲の量が使用される。２次バインダーについては、典型的には白色顔料の０．１〜２質量％の範囲の量が使用されるが、デンプンについては、白色顔料の５〜１０質量％の範囲で通常使用される。
【００２７】
式（１）の蛍光増白剤については、典型的には白色顔料の０．０１〜１質量％の範囲、好ましくは白色顔料の０．０５〜０．５質量％の範囲の量が使用される。
【実施例】
【００２８】
以下の実施例は、本発明をより詳細に説明するものである。他に断りのない限り、パーセント及び部は、質量パーセント及び質量部を意味する。
【００２９】
調製例１：アニリン−２，５−ジスルホン酸２６．６部と水酸化ナトリウム８．４部を水４０部に溶解した溶液を、塩化シアヌル１９．４部を氷水６０部に懸濁した攪拌されている懸濁液に添加した。３０％水酸化ナトリウムを滴下して加えることによりｐＨを６に保った。ジアゾ反応によって１級芳香族アミン基が検出されなくなるまで、混合物を１０℃より低温で攪拌した。その後、４，４’−ジアミノスチルベン−２，２’−ジスルホン酸１８．５部と水酸化ナトリウム４．０部を水２５部に溶解した溶液を添加し、３０％水酸化ナトリウムを添加してｐＨを６．５〜７．５の間に調整し、さらにジアゾ反応で陰性が得られるまで混合物を３０℃で攪拌した。２−ブチルアミン８．４部を添加し、３０％水酸化ナトリウムを添加してｐＨを８〜９に保ちながら、混合物を加熱して２時間還流した。水を用いて生成物を４００部に希釈し、（５）の六ナトリウム塩１６．３％及び塩化ナトリウム４．４％を含む水溶液を得た。
【００３０】
【化６】
2008505856.tif 000007
【００３１】
調製例２：アニリン−２，５−ジスルホン酸２６．６部と水酸化ナトリウム８．４部を水４０部に溶解した溶液を、塩化シアヌル１９．４部を氷水６０部に懸濁した攪拌されている懸濁液に添加した。３０％水酸化ナトリウムを滴下して加えることによりｐＨを６に保った。ジアゾ反応によって１級芳香族アミン基が検出されなくなるまで、混合物を１０℃より低温で攪拌した。その後、４，４’−ジアミノスチルベン−２，２’−ジスルホン酸１８．５部と水酸化ナトリウム４．０部を水２５部に溶解した溶液を添加し、３０％水酸化ナトリウムを添加してｐＨを６．５〜７．５の間に調整し、さらにジアゾ反応で陰性が得られるまで混合物を３０℃で攪拌した。２−ブチルアミン８．４部を添加し、３０％水酸化ナトリウムを添加してｐＨを８〜９に保ちながら、混合物を加熱して２時間還流した。そのようにして生成した水溶液を８０℃に冷却し、平均分子量１５００のポリエチレングリコール２０部で処理した。溶液を再度１０分間還流し、次いで水を用いて４００部に希釈した。得られた水溶液は、（５）の六ナトリウム塩１６．３％、ポリエチレングリコール１５００  ５％、及び塩化ナトリウム４．４％を含み、アニオン電荷が０．７５μｅｑ／ｇ（Ｌａｓｅｒｔｒｉｍ粒子電荷分析機）であり、５℃で２週間置いた後に沈殿の徴候は見られなかった。
【００３２】
比較例２Ａ：２−ブチルアミン８．４部の代わりにイミノジ酢酸１５．３部を用いて調製例２を繰り返し、（６）の１０ナトリウム塩１８．９％、ポリエチレングリコール１５００  ５％、及び塩化ナトリウム４．４％を含む水溶液を得た。溶液のアニオン電荷は１．３５μｅｑ／ｇ（Ｌａｓｅｒｔｒｉｍ粒子電荷分析機）だった。
【００３３】
【化７】
2008505856.tif 000008
【００３４】
比較例２Ｂ：２−ブチルアミン８．４部の代わりにジエチルアミン８．４部を用いて調製例２を繰り返し、（７）の六ナトリウム塩１６．３％、ポリエチレングリコール１５００  ５％、及び塩化ナトリウム４．４％を含む水溶液を得た。５℃で６日間以内に、溶液に沈殿が生じた。
【００３５】
【化８】
2008505856.tif 000009
【００３６】
比較例２Ｃ：２−ブチルアミン８．４部の代わりにＤＬ−２−アミノ−１−プロパノール８．６部を用いて調製例２を繰り返し、（８）の六ナトリウム塩１６．４％、ポリエチレングリコール１５００  ５％、及び塩化ナトリウム４．４％を含む水溶液を得た。５℃で６日間以内に、溶液に沈殿が生じた。
【００３７】
【化９】
2008505856.tif 000010
【００３８】
調製例３：２−ブチルアミンとの反応が完結するところまで調製例２を繰り返した。そのようにして生成した水溶液を膜濾過により脱塩し、（５）を六ナトリウム塩の形態で最大４０％含む溶液になるまで濃縮した。溶液を８０℃に暖めて、平均分子量１５００のポリエチレングリコール１０部で処理した。溶液を再度１０分間還流し、次いで水を用いて２００部に希釈した。得られた水溶液は、２０℃における粘度が０．０２〜０．０３Ｐａ・ｓであり、（５）の六ナトリウム塩３２．６％、ポリエチレングリコール１５００  ５％、及び塩化ナトリウム０．１％を含んでいた。
【００３９】
調製例４：２−ブチルアミン８．４部の代わりにイソプロピルアミン６．８部を用いて調製例２を繰り返し、（９）の六ナトリウム塩１６．０％、ポリエチレングリコール１５００  ５％、及び塩化ナトリウム４．４％を含む水溶液を得た。
【００４０】
【化１０】
2008505856.tif 000011
【００４１】
調製例５：２−ブチルアミン８．４部の代わりにＮ−メチルイソプロピルアミン８．４部を用いて調製例２を繰り返し、（１０）の六ナトリウム塩１６．３％、ポリエチレングリコール１５００  ５％、及び塩化ナトリウム４．４％を含む水溶液を得た。
【００４２】
【化１１】
2008505856.tif 000012
【００４３】
調製例６：２−ブチルアミン８．４部の代わりに１，２−ジメチルプロピルアミン１０．０部を用いて調製例２を繰り返し、（１１）の六ナトリウム塩１６．７％、ポリエチレングリコール１５００  ５％、及び塩化ナトリウム４．４％を含む水溶液を得た。
【００４４】
【化１２】
2008505856.tif 000013
【００４５】
調製例７：２−ブチルアミン８．４部の代わりに１，３−ジメチルブチルアミン１１．６部を用いて調製例２を繰り返し、（１２）の六ナトリウム塩１７．０％、ポリエチレングリコール１５００  ５％、及び塩化ナトリウム４．４％を含む水溶液を得た。
【００４６】
【化１３】
2008505856.tif 000014
【００４７】
調製例８：２−ブチルアミン８．４部の代わりに１，５−ジメチルヘキシルアミン１４．９部を用いて調製例２を繰り返し、（１３）の六ナトリウム塩１７．７％、ポリエチレングリコール１５００  ５％、及び塩化ナトリウム４．４％を含む水溶液を得た。
【００４８】
【化１４】
2008505856.tif 000015
【００４９】
調製例９：アニリン−４−スルホン酸１８．２部と水酸化ナトリウム４．２部を水２０部に溶解した溶液を、塩化シアヌル１９．４部を氷水６０部に懸濁した攪拌されている懸濁液に添加した。３０％水酸化ナトリウムを滴下して加えることによりｐＨを６に保った。ジアゾ反応によって１級芳香族アミン基が検出されなくなるまで、混合物を１０℃より低温で攪拌した。その後、４，４’−ジアミノスチルベン−２，２’−ジスルホン酸１８．５部と水酸化ナトリウム４．０部を水２５部に溶解した溶液を添加し、３０％水酸化ナトリウムを添加してｐＨを６．５〜７．５の間に調整し、さらにジアゾ反応で陰性が得られるまで混合物を３０℃で攪拌した。２−ブチルアミン８．４部を添加し、３０％水酸化ナトリウムを添加してｐＨを８〜９に保ちながら、混合物を加熱して２時間還流した。そのようにして生成した水溶液を８０℃に冷却し、平均分子量１５００のポリエチレングリコール２０部と尿素８０部で処理した。溶液を再度１０分間還流し、次いで水を用いて４００部に希釈した。得られた水溶液は、（１４）の四ナトリウム塩１３．８％、ポリエチレングリコール１５００  ５％、尿素２０％、及び塩化ナトリウム４．４％を含んでいた。
【００５０】
【化１５】
2008505856.tif 000016
【００５１】
適用例１：調製例２に記載されているように作った増白剤（５）のナトリウム塩の溶液を、濃度１０〜８０ｇ／Ｌの範囲で、攪拌されているアニオン性のジャガイモでんぷん（ＡＢＥＶＥ  Ｂ．Ａ．から市販されているＰｅｒｆｅｃｔａｍｙｌ  Ａ４６９２）水溶液に６０℃で添加して、サイジング溶液を調製した。デンプン含量が５％になるよう溶液を水で希釈して、放置して冷却した。
【００５２】
サイジング溶液を、実験室サイズのプレス機の動いているローラーの間に注ぎ、市販されている７５ｇ／ｍ2の、ＡＫＤ（アルキルケテンダイマー）でサイズされ、漂白してある紙基材のシートに適用した。処理した紙は、平床式乾燥機中、７０℃で５分間乾燥した。乾燥した紙は測定に適当な状態にし、次いで校正したＥｌｒｅｐｈｏ分光光度計でＣＩＥ白色度を測定した。測定値は、驚くほど高いレベルの白色度を示した。
【００５３】
【表１】
2008505856.tif 000017
【００５４】
また、結果をグラフにして図１に示した。
【００５５】
適用例２：チョーク（ＯＭＹＡから市販されているＨｙｄｒｏｃａｒｂ９０（商品名））５００部、クレイ（ＩＭＥＲＹＳから市販されているＫａｏｌｉｎ  ＳＰＳ（商品名））５００部、水４７０部、分散剤（ＢＡＳＦからＰｏｌｙｓａｌｚ  Ｓ（商品名）として市販されているポリアクリル酸のナトリウム塩）６部、ラテックス（ＢＡＳＦからＡｃｒｏｎａｌ  Ｓ３２０Ｄ（商品名）として市販されているアクリル酸エステルコポリマー）２００部、及びアニオン性の酸化ジャガイモでんぷん（ＡＶＥＢＥから市販されているＰｅｒｆｅｃｔａｍｙｌ  Ａ４６９２（商品名））の２０％水溶液４００部を含む、被覆組成物を調製した。水を添加して固形分含量を６５％に調節し、水酸化ナトリウムを用いてｐＨを８〜９に調節した。
【００５６】
調製例２に記載されているように作った増白剤（５）のナトリウム塩の溶液を、濃度０．１〜０．６％の範囲で、攪拌している被覆組成物に添加した。その後、増白した被覆組成物を、速度設定を標準かつバーへの荷重も標準として自動ワイヤーバーアプリケーターを用い、市販されている７５ｇ／ｍ2の、中性でサイズされた白い紙基材のシートに適用した。その後、被覆した紙を高温空気流中で５分間乾燥した。乾燥した紙は測定に適当な状態にし、次いで校正したＥｌｒｅｐｈｏ分光光度計でＣＩＥ白色度を測定した。
【００５７】
【表２】
2008505856.tif 000018
【００５８】
また、結果をグラフにして図２に示した。
【図面の簡単な説明】
【００５９】
【図１】適用例１の結果をグラフにしたものである。
【図２】適用例２の結果をグラフにしたものである。
【図１】
2008505856.tif 000023
【図２】
2008505856.tif 000024
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
下式（１）の化合物。
【化１】
2008505856.tif 000025
（Ｍは、水素、アルカリ金属カチオン、アンモニウム、又はＣ2−Ｃ3ヒドロキシアルキル基で１、２又は３置換されているアンモニウムであり、
ｎは、１又は２であり、
Ｒ1は、水素、ヘテロ原子によって置換されてはならない直鎖Ｃ1−Ｃ8アルキル基又は分岐Ｃ3−Ｃ8アルキル基であり、並びに
Ｒ2及びＲ3はそれぞれ、ヘテロ原子によって置換されてはならず、かつ環を形成してはならない、直鎖Ｃ1−Ｃ8アルキル基又は分岐Ｃ3−Ｃ8アルキル基である。）
【請求項２】
Ｍが、水素、アルカリ金属カチオン又はアンモニウムであり、
ｎが、１又は２であり、
Ｒ1が、水素、ヘテロ原子によって置換されてはならない直鎖Ｃ1−Ｃ4アルキル基又は分岐Ｃ3−Ｃ5アルキル基であり、並びに
Ｒ2及びＲ3がそれぞれ、ヘテロ原子によって置換されてはならず、かつ環を形成してはならない、直鎖Ｃ1−Ｃ4アルキル基又は分岐Ｃ3−Ｃ6アルキル基である、
請求項１に記載の化合物。
【請求項３】
Ｍが、水素、ナトリウム又はカリウムであり、
ｎが、１又は２であり、
Ｒ1が、水素、メチル、エチル、プロピル又はｉ−プロピルであり、並びに
Ｒ2及びＲ3がそれぞれ、メチル、エチルもしくはプロピル、又はｉ−プロピル、ｉ−ブチル、ｉ−ペンチルもしくはｉ−ヘキシルである、
請求項２に記載の化合物。
【請求項４】
Ｍが、水素又はナトリウムであり、
ｎが、１又は２であり、
Ｒ1が、水素又はメチルであり、並びに
Ｒ2及びＲ3がそれぞれ、メチル又はエチルである、
請求項３に記載の化合物。
【請求項５】
請求項１〜４のいずれか１つに記載の化合物又はこれらの混合物１０〜４０質量％を含み、及び必要に応じてポリエチレングリコール５〜２０質量％を含む水溶液。
【請求項６】
ハロゲン化シアヌルと、
ａ）下式のジアミン、
【化２】
2008505856.tif 000026
ｂ）下式のアミン、及び
【化３】
2008505856.tif 000027
ｃ）下式のアミン
【化４】
2008505856.tif 000028
（Ｍ、ｎ、並びにＲ1、Ｒ2及びＲ3の基は、請求項１〜４のいずれか１つに定義したものを意味する。）
との段階的反応による、請求項１〜４のいずれか１つに記載の化合物の調製方法。
【請求項７】
式（３）の前記芳香族アミンがアニリン−２，５−ジスルホン酸であり、及び式（４）の前記脂肪族アミンがイソプロピルアミン、Ｎ−メチルイソプロピルアミン又は２−ブチルアミンである、請求項６に記載の方法。
【請求項８】
ａ）請求項１〜４のいずれか１つに記載の蛍光増白剤を、架橋可能な仕上げ剤に、処理浴中で添加しあるいは事前に添加し、
ｂ）該仕上げ剤を架橋し、及び
ｃ）その処理した布地を乾燥する
工程を含む、仕上げ段階におけるセルロース布地の蛍光増白方法。
【請求項９】
ａ）顔料の入った被覆組成物に、又はサイジング溶液もしくは懸濁液に、請求項１〜４のいずれか１つに記載の蛍光増白剤を添加し、あるいは請求項５に記載の溶液を添加し、
ｂ）該被覆組成物又は該サイジング溶液もしくは懸濁液を紙に適用し、及び
ｃ）その処理した紙を乾燥する
工程を含む、紙の蛍光増白方法。
【請求項１０】
結合剤２〜１５質量％を前記サイジング溶液又は懸濁液に添加する追加の工程を含む、請求項９に記載の方法。
【国際調査報告】
2008505856.tif 000029
2008505856.tif 000030
2008505856.tif 000031